(57)【要約】【課題】転がり抵抗を低減させ、耐摩耗性、ウェットスキッド性能および操縦安定性を向上させることができるゴム組成物ならびにそれを用いたトレッドおよび／またはサイドウォールを有するタイヤを提供する。【解決手段】ゴム成分１００重量部に対して、（１）平均一次粒子径が２２ｎｍ以上のシリカを１０重量部以上、および（２）平均一次粒子径が２２ｎｍ未満のシリカを５重量部以上含有し、シリカ（１）およびシリカ（２）の合計含有量が１５〜１５０重量部であるゴム組成物、ならびにそれを用いたトレッドおよび／またはサイドウォールを有するタイヤ。【選択図】なし【特許請求の範囲】
【請求項１】
ゴム成分１００重量部に対して、
（１）平均一次粒子径が２２ｎｍ以上のシリカを１０重量部以上、および
（２）平均一次粒子径が２２ｎｍ未満のシリカを５重量部以上含有し、
シリカ（１）およびシリカ（２）の合計含有量が１５〜１５０重量部であるゴム組成物。
【請求項２】
シリカ（１）および（２）の平均一次粒子径が下記一般式を満たす請求項１記載のゴム組成物。
（シリカ（１）の平均一次粒子径）／（シリカ（２）の平均一次粒子径）≧１．４
【請求項３】
全シリカ中のシリカ（１）の含有率が１０〜３５重量％である請求項１または２記載のゴム組成物。
【請求項４】
シリカ（１）および（２）の含有量が下記一般式を満たす請求項１、２または３記載のゴム組成物。
（シリカ（１）の含有量）×０．０３≦（シリカ（２）の含有量）
≦（シリカ（１）の含有量）×１４
【請求項５】
請求項１、２、３または４記載のゴム組成物を用いたトレッドおよび／またはサイドウォールを有するタイヤ。
【発明の詳細な説明】
【技術分野】
【０００１】
本発明は、ゴム組成物ならびにそれを用いたトレッドおよび／またはサイドウォールを有するタイヤに関する。
【背景技術】
【０００２】
従来より、タイヤの転がり抵抗を低減（転がり抵抗性能を向上）させることにより、車の低燃費化が行なわれてきた。近年、車の低燃費化への要求がますます強くなってきており、タイヤ部材の中でもタイヤにおける占有比率の高いトレッドやサイドウォールを製造するためのゴム組成物に対して、優れた低発熱性が要求されている。
【０００３】
ゴム組成物の低発熱性を満足させる方法として、補強用充填剤の含有量を減量させる方法が知られている。しかし、この場合、ゴム組成物の硬度が低下するためタイヤが軟化し、車のハンドリング性能（操縦安定性）やウェットスキッド性能が低下したり、耐摩耗性が低下したりするという問題があった。
【０００４】
特許文献１には、ウェットスキッド性能を向上させるために、無水シリカおよび含水シリカをともに含有するタイヤ用ゴム組成物が開示されている。しかし、転がり抵抗性能が充分に向上できないという問題があった。
【０００５】
【特許文献１】特開２００３−１９２８４２号公報
【発明の開示】
【発明が解決しようとする課題】
【０００６】
本発明は、転がり抵抗を低減させ、耐摩耗性、ウェットスキッド性能および操縦安定性を向上させることができるゴム組成物ならびにそれを用いたトレッドおよび／またはサイドウォールを有するタイヤを提供することを目的とする。
【課題を解決するための手段】
【０００７】
本発明は、ゴム成分１００重量部に対して、（１）平均一次粒子径が２２ｎｍ以上のシリカを１０重量部以上、および（２）平均一次粒子径が２２ｎｍ未満のシリカを５重量部以上含有し、シリカ（１）およびシリカ（２）の合計含有量が１５〜１５０重量部であるゴム組成物に関する。
【０００８】
前記シリカ（１）および（２）の平均一次粒子径は、下記一般式を満たすことが好ましい。
（シリカ（１）の平均一次粒子径）／（シリカ（２）の平均一次粒子径）≧１．４
【０００９】
全シリカ中の前記シリカ（１）の含有率は、１０〜３５重量％であることが好ましい。
【００１０】
前記シリカ（１）および（２）の含有量は、下記一般式を満たすことが好ましい。
（シリカ（１）の含有量）×０．０３≦（シリカ（２）の含有量）
≦（シリカ（１）の含有量）×１４
【００１１】
また、本発明は、前記ゴム組成物を用いたトレッドおよび／またはサイドウォールを有するタイヤに関する。
【発明の効果】
【００１２】
本発明によれば、所定の２種類のシリカをそれぞれ所定量含有することで、転がり抵抗を低減させ、耐摩耗性、ウェットスキッド性能および操縦安定性を向上させることができるゴム組成物ならびにそれを用いたトレッドおよび／またはサイドウォールを有するタイヤを提供することができる。
【発明を実施するための最良の形態】
【００１３】
本発明のゴム組成物は、ゴム成分、（１）平均一次粒子径が２２ｎｍ以上のシリカ（以下、シリカ(１）とする）、および（２）平均一次粒子径が２２ｎｍ未満（以下、シリカ（２）とする）を含有する。
【００１４】
前記ゴム成分は、ジエン系ゴムであることが好ましい。ジエン系ゴムとしては、たとえば、天然ゴム（ＮＲ）、イソプレンゴム（ＩＲ）、ブタジエンゴム（ＢＲ）、スチレンブタジエンゴム（ＳＢＲ）、アクリロニトリルブタジエンゴム（ＮＢＲ）、クロロプレンゴム（ＣＲ）、ブチルゴム（ＩＩＲ）、ハロゲン化ブチルゴム（Ｘ−ＩＩＲ）、スチレンイソプレンブタジエンゴム（ＳＩＢＲ）などがあげられ、これらのジエン系ゴムは単独で用いてもよく、２種以上を組み合わせて用いてもよい。なかでも、転がり抵抗を低減させ、耐摩耗性およびウェットスキッド性能を向上させることができることから、ＮＲ、ＢＲおよびＳＢＲからなる群から選ばれる少なくとも１種が好ましい。ゴム組成物をトレッドに用いる場合には、グリップ性能に優れるという点から、ＳＢＲが好ましい。また、ゴム組成物をサイドウォールに用いる場合には、耐屈曲亀裂性能に優れるという点から、ＮＲとＢＲを併用することが好ましい。
【００１５】
シリカとしては、たとえば、乾式法により得られるシリカ（無水ケイ酸）や、湿式法により得られるシリカ（含水ケイ酸）などがあげられる。本発明では、シラノール基が多いので、ゴム強度とグリップ性能に優れることから、シリカ（１）および（２）ともに、湿式法により得られるシリカであることが好ましい。
【００１６】
シリカ（１）の平均一次粒子径は２２ｎｍ以上、好ましくは２５ｎｍ以上である。シリカ（１）の平均一次粒子径が２２ｎｍ未満では、シリカ（２）との平均一次粒子径の差が小さくなり、２種類のシリカをブレンドする効果、たとえば、低発熱性とゴムの加工性に劣り、耐摩耗性が得られない。また、シリカ（１）の平均一次粒子径は５０ｎｍ以下が好ましく、４０ｎｍ以下がより好ましい。シリカ（１）の平均一次粒子径が５０ｎｍをこえると、破壊強度が大きく低下する傾向がある。なお、シリカ（１）の平均一次粒子径は、たとえば、シリカを電子顕微鏡で観察し、任意の粒子５０個について粒子径を測定し、その平均値より求めることができる。
【００１７】
シリカ（１）の含有量は、ゴム成分１００重量部に対して１０重量部以上、好ましくは１５重量部以上である。シリカ（１）の含有量が１０重量部未満では、転がり抵抗を充分に低減させられない。また、シリカ（１）の含有量は１４５重量部以下が好ましく、８０重量部以下がより好ましい。シリカ（１）の含有量が１４５重量部をこえると、破壊強度が大きく低下する傾向がある。
【００１８】
シリカ（２）の平均一次粒子径は２２ｎｍ未満、好ましくは１８ｎｍ未満、より好ましくは１６ｎｍ未満である。シリカ（２）の平均一次粒子径が２２ｎｍ以上では、シリカ（１）との平均一次粒子径の差が小さくなり、２種類のシリカをブレンドする効果、たとえば、低発熱性とゴムの加工性に劣り、耐摩耗性が得られない。また、シリカ（２）の平均一次粒子径は５ｎｍ以上が好ましく、１０ｎｍ以上がより好ましい。シリカ（２）の平均一次粒子径が５ｎｍ未満では、ゴムへの分散が非常に困難になり、耐摩耗性が低下する傾向がある。なお、シリカ（２）の平均一次粒子径は、シリカ（１）と同様に求めることができる。
【００１９】
シリカ（２）の含有量は、ゴム成分１００重量部に対して５重量部以上、好ましくは１０重量部以上である。シリカ（２）の含有量が５重量部未満では、充分な強度が得られない。また、シリカ（２）の含有量は１４０重量部以下が好ましく、８０重量部以下がより好ましい。シリカ（２）の含有量が１４０重量部をこえると、混練りが困難になり、耐摩耗性が大きく低下する傾向がある。
【００２０】
シリカ（１）および（２）の合計含有量は、ゴム成分１００重量部に対して１５重量部以上、好ましくは４０重量部以上、より好ましくは６０重量部以上である。シリカ（１）および（２）の合計含有量が１５重量部未満では、シリカ（１）および（２）の添加による補強効果が充分に得られない。また、シリカ（１）および（２）の合計含有量は１５０重量部以下、好ましくは１２０重量部以下、より好ましくは１００重量部以下である。シリカ（１）および（２）の合計含有量が１５０重量部をこえると、ゴム組成物中において、シリカを均一に分散させることが困難となり、ゴム組成物の加工性が悪化する。
【００２１】
シリカ（１）および（２）の平均一次粒子径は、２種類のシリカをブレンドする効果、たとえば、低発熱性、ゴムの加工性および耐摩耗性に優れるという点から、下記一般式を満たすことが好ましい。
（シリカ（１）の平均一次粒子径）／（シリカ（２）の平均一次粒子径）≧１．４
【００２２】
シリカ（１）の平均一次粒子径は、シリカ（２）の平均一次粒子径の１．４倍以上が好ましく、２．０倍以上がより好ましい。シリカ（１）の平均一次粒子径がシリカ（２）の平均一次粒子径の１．４倍未満では、２種類のシリカの平均一次粒子径の差が小さくなり、２種類のシリカをブレンドすることによる効果、たとえば、低発熱性とゴムの加工性に劣り、耐摩耗性が得られない傾向がある。
【００２３】
全シリカ中のシリカ（１）の含有率は１０重量％以上が好ましく、１５重量％以上がより好ましい。シリカ（１）の含有率が１０重量％未満では、転がり抵抗を充分に低減させられない傾向がある。また、シリカ（１）の含有率は３５重量％以下が好ましく、３０重量％以下がより好ましい。シリカ（１）の含有率が３５重量％をこえると、破壊強度が大きく低下する傾向がある。
【００２４】
シリカ（１）および（２）の含有量は、下記一般式を満たすことが好ましい。
（シリカ（１）の含有量）×０．０３≦（シリカ（２）の含有量）
≦（シリカ（１）の含有量）×１４
【００２５】
シリカ（２）の含有量は、シリカ（１）の含有量の０．０３倍以上が好ましく、０．１５倍以上がより好ましく、０．２５倍以上がさらに好ましい。シリカ（２）の含有量がシリカ（１）の含有量の０．０３倍未満では、操縦安定性が低下する傾向がある。また、シリカ（２）の含有量は、シリカ（１）の含有量の１４倍以下が好ましく、７倍以下がより好ましく、４倍以下がさらに好ましい。シリカ（２）の含有量がシリカ（１）の含有量の１４倍をこえると、転がり抵抗が増大する傾向がある。
【００２６】
本発明のゴム組成物には、シリカ（１）および（２）とともに、シランカップリング剤を含有することが好ましい。
【００２７】
本発明で好適に使用されるシランカップリング剤としては、従来からシリカと併用される任意のシランカップリング剤とすることができ、たとえば、ビス（３−トリエトキシシリルプロピル）テトラスルフィド、ビス（２−トリエトキシシリルエチル）テトラスルフィド、ビス（４−トリエトキシシリルブチル）テトラスルフィド、ビス（３−トリメトキシシリルプロピル）テトラスルフィド、ビス（２−トリメトキシシリルエチル）テトラスルフィド、ビス（４−トリメトキシシリルブチル）テトラスルフィド、ビス（３−トリエトキシシリルプロピル）トリスルフィド、ビス（２−トリエトキシシリルエチル）トリスルフィド、ビス（４−トリエトキシシリルブチル）トリスルフィド、ビス（３−トリメトキシシリルプロピル）トリスルフィド、ビス(２−トリメトキシシリルエチル）トリスルフィド、ビス（４−トリメトキシシリルブチル）トリスルフィド、ビス（３−トリエトキシシリルプロピル）ジスルフィド、ビス(２−トリエトキシシリルエチル）ジスルフィド、ビス（４−トリエトキシシリルブチル）ジスルフィド、ビス（３−トリメトキシシリルプロピル）ジスルフィド、ビス(２−トリメトキシシリルエチル）ジスルフィド、ビス(４−トリメトキシシリルブチル）ジスルフィド、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、２−トリメトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィドなどのスルフィド系、３−メルカプトプロピルトリメトキシシラン、３−メルカプトプロピルトリエトキシシラン、２−メルカプトエチルトリメトキシシラン、２−メルカプトエチルトリエトキシシランなどのメルカプト系、ビニルトリエトキシシラン、ビニルトリメトキシシランなどのビニル系、３−アミノプロピルトリエトキシシラン、３−アミノプロピルトリメトキシシラン、３−（２−アミノエチル）アミノプロピルトリエトキシシラン、３−（２−アミノエチル）アミノプロピルトリメトキシシランなどのアミノ系、γ−グリシドキシプロピルトリエトキシシラン、γ−グリシドキシプロピルトリメトキシシラン、γ−グリシドキシプロピルメチルジエトキシシラン、γ−グリシドキシプロピルメチルジメトキシシランなどのグリシドキシ系、３−ニトロプロピルトリメトキシシラン、３−ニトロプロピルトリエトキシシランなどのニトロ系、３−クロロプロピルトリメトキシシラン、３−クロロプロピルトリエトキシシラン、２−クロロエチルトリメトキシシラン、２−クロロエチルトリエトキシシランなどのクロロ系などがあげられる。
【００２８】
シランカップリング剤の含有量は、シリカ（１）および（２）の合計含有量１００重量部に対して５重量部以上が好ましく、８重量部以上がより好ましい。シランカップリング剤の含有量が５重量部未満では、破壊強度が大きく低下する傾向がある。また、シランカップリング剤の含有量は１５重量部以下が好ましく、１０重量部以下がより好ましい。シランカップリング剤の含有量が１５重量部をこえると、シランカップリング剤を添加することによる破壊強度の増加や転がり抵抗低減などの効果が得られない傾向がある。
【００２９】
本発明のゴム組成物は、前記ゴム成分、シリカ（１）および（２）ならびにシランカップリング剤のほかに、ゴム組成物の製造に一般に使用される配合剤、たとえば、カーボンブラック、クレーなどの補強用充填剤、老化防止剤、酸化亜鉛、ステアリン酸、アロマオイル、ワックス、硫黄などの加硫剤、加硫促進剤などを必要に応じて通常使用される量を含むことができる。
【００３０】
本発明のゴム組成物は、トレッドおよび／またはサイドウォールとして使用することが好ましい。
【００３１】
本発明のタイヤは、前記ゴム組成物をトレッドおよび／またはサイドウォールに用いて、通常の方法により製造される。すなわち、前記ゴム組成物を未加硫の段階でタイヤのトレッド部またはサイドウォール部の形状に押出し加工し、タイヤ成形機上で、他のタイヤ部材とともに通常の方法により貼り合わせて未加硫タイヤを成形する。該未加硫タイヤを加硫機中で加熱・加圧して本発明のタイヤを得ることができる。
【実施例】
【００３２】
実施例にもとづいて、本発明を具体的に説明するが、本発明はこれらのみに限定されるものではない。
【００３３】
以下、実施例および比較例で使用した各種薬品をまとめて説明する。
天然ゴム（ＮＲ）：ＲＳＳ＃３
スチレンブタジエンゴム（ＳＢＲ）（１）：ＪＳＲ（株）製のＨＰＲ３５０
ＳＢＲ（２）：旭化成ケミカルズ（株）製のＥ６０（ゴム固形分１００重量部に対してオイル分３７．５重量部含有）
ブタジエンゴム（ＢＲ）：日本ゼオン（株）製のＮｉｐｏｌ  ＢＲ１２２０
カーボンブラック：東海カーボン（株）製のシーストＮＨ
シリカ（１）：デグッサ社製のＵＬＴＲＡＳＩＬ３６０（平均一次粒子径：２８ｎｍ）
シリカ（２−１）：デグッサ社製のＣＡＲＰＬＥＸ♯６７（平均一次粒子径：１４ｎｍ）
シリカ（２−２）：ローディアジャパン（株）製のＺＥＯＳＩＬ１１５ＧＲ（平均一次粒子径：２０ｎｍ）
シリカ（２−３）：デグッサ社製のＵＬＴＲＡＳＩＬＶＮ３（平均一次粒子径：１５ｎｍ）
シランカップリング剤（１）：デグッサ社製のＳｉ６９（ビス（３−トリエトキシシリルプロピル）テトラスルフィド）
シランカップリング剤（２）：デグッサヒュルス（株）製のＳｉ７５（ビス（３−トリエトキシシリルプロピル）ジスルフィド）
酸化亜鉛：三井金属鉱業（株）製の亜鉛華１号
ステアリン酸：日本油脂（株）製のステアリン酸「椿」
アロマオイル：（株）ジャパンエナジー製のプロセスＸ−１４０
老化防止剤：住友化学（株）製のアンチゲン６Ｃ（Ｎ−（１，３−ジメチルブチル）−Ｎ’−フェニル−ｐ−フェニレンジアミン）
ワックス：大内新興化学工業（株）製のサンノックＮ
硫黄（１）：三新化学工業（株）製のサンフェルＥＸ
硫黄（２）：軽井沢硫黄（株）製の粉末硫黄
加硫促進剤（１）：大内新興化学工業（株）製のノクセラーＮＳ（Ｎ−ｔｅｒｔ−ブチル−２−ベンゾチアゾリルスルフェンアミド）
加硫促進剤（２）：大内新興化学工業（株）製のノクセラーＤ（Ｎ，Ｎ’−ジフェニルグアニジン）
加硫促進剤（３）：大内新興化学工業（株）製のノクセラーＣＺ（Ｎ−シクロヘキシル−２−ベンゾチアゾリルスルフェンアミド）
【００３４】
実施例１〜１０および比較例１〜６
表１に示す配合処方にしたがい、バンバリーミキサーを用いて、硫黄および加硫促進剤以外の薬品を４分間混練りし、混練り物を得た。つぎに、オープンロールを用いて、得られた混練り物に硫黄および加硫促進剤を添加し、４分間練り込み、未加硫ゴム組成物を得た。さらに、得られた未加硫ゴム組成物を１７０℃の条件下で１２分間プレス加硫し、実施例１〜１０および比較例１〜６の加硫ゴムシートを得た。
【００３５】
（粘弾性試験）
（株）岩本製作所製の粘弾性スペクトロメータを用いて、周波数１０Ｈｚ、初期歪み１０％および動歪２％の条件下で、３０℃における加硫ゴムシートの損失正接ｔａｎδを測定し、比較例１の低発熱性指数を１００とし、下記計算式により、各配合のｔａｎδを指数表示した。なお、低発熱性指数が大きいほど、発熱が小さく、低発熱性に優れることを示す。
【００３６】
（低発熱性指数）＝（比較例１のｔａｎδ）／（各配合のｔａｎδ）×１００
【００３７】
（耐摩耗性）
ランボーン摩耗試験機を用いて、温度２０℃、スリップ率２０％および試験時間２分間の条件下でランボーン摩耗量を測定した。さらに、測定したランボーン摩耗量から容積損失量を計算し、比較例１のランボーン摩耗指数を１００とし、下記計算式により、各配合の容積損失量を指数表示した。なお、ランボーン摩耗指数が大きいほど、耐摩耗性に優れることを示す。
（ランボーン摩耗指数）＝（比較例１の容積損失量）
÷（各配合の容積損失量）×１００
【００３８】
実施例１〜１０および比較例１〜６の評価結果を表１〜３に示す。
【００３９】
【表１】
2008050570.tif 000002
【００４０】
【表２】
2008050570.tif 000003
【００４１】
【表３】
2008050570.tif 000004
【００４２】
実施例１１〜１５および比較例７〜１０
表４に示す配合処方にしたがい、バンバリーミキサーを用いて、硫黄および加硫促進剤以外の薬品を３分間混練りし、混練り物を得た。つぎに、オープンロールを用いて、得られた混練り物に硫黄および加硫促進剤を添加し、４分間練り込み、未加硫ゴム組成物を得た。さらに、得られた未加硫ゴム組成物をトレッドの形状に成形し、タイヤ成型機上で他のタイヤ部材とともに張り合わせ、プレス加硫し、実施例１１〜１３および比較例７〜８の試験タイヤ（タイヤサイズ：１９５／６５Ｒ１５）を製造した。
【００４３】
また、表５に示す配合内容にしたがい、未加硫ゴム組成物をサイドウォールの形状に成形したこと以外は実施例１１〜１３および比較例７〜８と同様に、実施例１４〜１５および比較例９〜１０の試験タイヤを製造した。
【００４４】
実施例１１〜１２および比較例７〜８のタイヤでは比較例９のゴム組成物を、実施例１３については実施例１４のゴム組成物をそれぞれサイドウォール部に用いてタイヤを製造した。
【００４５】
なお、下記評価試験において、実施例１１〜１３および比較例７〜８では比較例７を、実施例１４〜１５および比較例９〜１０では比較例９を、それぞれ基準配合とした。
【００４６】
（転がり抵抗）
転がり抵抗試験機を用いて、試験タイヤを、リム１５×６ＪＪ、タイヤ内圧２３０ｋＰａ、荷重３．４３ｋＮおよび速度８０ｋｍ／ｈの条件下で走行させたときの転がり抵抗を測定し、基準配合の転がり抵抗指数を１００とし、下記計算式により、各配合の転がり抵抗を指数表示した。実施例１１〜１３および比較例７〜８については比較例７を、実施例１４、１５および比較例９〜１０については比較例９をそれぞれ基準配合とした。なお、転がり抵抗指数が大きいほど、転がり抵抗が低減され、優れることを示す。
（転がり抵抗指数）＝（基準配合の転がり抵抗）／（各配合の転がり抵抗）×１００
【００４７】
（ウェットスキッド性能）
試験タイヤを試験用車両（国産ＦＦ２０００ｃｃ）の全輪に装着し、湿潤アスファルト路面において、速度１００ｋｍ／ｈのときにブレーキをかけた地点からの制動距離を求め、基準配合のウェットスキッド性能指数を１００とし、下記計算式により、各配合の制動距離を指数表示した。実施例１１〜１３および比較例７〜８については比較例７を基準配合とした。なお、ウェットスキッド性能指数が大きいほど、ウェットスキッド性能に優れることを示す。
（ウェットスキッド性能指数）＝（基準配合の制動距離）
÷（各配合の制動距離）×１００
【００４８】
（操縦安定性）
試験タイヤを車両（国産ＦＦ２０００ｃｃ）の全輪に装着してテストコースを実車走行し、ドライバーの官能評価により操縦安定性を評価した。その際に、１０点を満点とし、基準配合の操縦安定性を６点としてそれぞれ相対評価を行なった。実施例１１〜１３および比較例７〜８については比較例７を、実施例１４、１５および比較例９〜１０については比較例９をそれぞれ基準配合とした。なお、数値が大きいほど、操縦安定性に優れることを示す。
【００４９】
実施例１１〜１５および比較例７〜１０の評価結果を表４および表５に示す。
【００５０】
【表４】
2008050570.tif 000005
【００５１】
【表５】
2008050570.tif 000006
【００５２】
実施例１１の配合の未加硫ゴム組成物をトレッドの形状に、実施例１４の配合の未加硫ゴム組成物をサイドウォールの形状に成形し、タイヤ成型機上で他のタイヤ部材とともに張り合わせ、プレス加硫し、実施例１３の試験タイヤ（タイヤサイズ：１９５／６５Ｒ１５）を製造した。比較例７のタイヤの転がり抵抗指数およびウェットスキッド性能指数を１００、操縦安定性を６点として評価した。
【００５３】
実施例１３のタイヤでは、転がり抵抗指数が１１０、ウェットスキッド性能指数が１０１、操縦安定性が６であった。